ГОРЯЧЕКАТАНАЯ ДВУХФАЗНАЯ СТАЛЬНАЯ ПОЛОСА, ОБЛАДАЮЩАЯ СВОЙСТВАМИ ХОЛОДНОКАТАНОЙ ПОЛОСЫ

отличающаяся тем, что
1. Горячекатаная низкоуглеродистая двухфазная стальная полоса со структурой, состоящей из феррита и мартенсита или феррита и бейнита, имеющая толщину ≥1,0 мм, пригодная для изготовления холодноштампованных и вырезанных деталей, которые должны обладать такими механическими свойствами, как способность к формованию и очень низкое упругое восстановление, и имеющая выпуклость между центром полосы и боковой кромкой менее 0,07 мм,  имеет следующий состав: 0,06-0,15% С, 1,0-2,0% Mn, ≤0,80% Si, ≤0,010% P, ≤0,005% S, <0,30% Cr, ≤0,30% Ni, ≤0,03% Mo, 0,030/0,050% Al, остальное - Fe и неизбежные примеси, причем полоса имеет постоянный геометрический профиль на протяжении всей длины и допуски толщины между ±0,06 мм и 0,12 мм для значений толщины до 8,00 мм, однородную микрокристаллическую структуру с величиной зерна выше балла 10 по стандарту ASTM E 112, составляющей более 80% всей структуры, причем упомянутые пределы допусков, геометрических и металлургических характеристик обеспечиваются посредством горячей прокатки без отжига и последующей холодной прокатки.
отличающаяся тем, что
2. Двухфазная стальная полоса по п.1,  имеет коэффициент предельной деформации >20%.
3. Двухфазная стальная полоса по п.1, полученная на поточной линии тонкослябового завода, включающей в себя, после операции непрерывной разливки, первое уменьшение толщины заготовки с незастывшей сердцевиной, черновую прокатку, подогрев в индукционной печи и последующее сохранение температуры в печи с внутренним сердечником до чистовой прокатки, а также компактное контролируемое охлаждение и конечную намотку рулона на моталку.
4. Двухфазная стальная полоса по п.1, состоящая из перитектической стали, химический состав которой не содержит существенных добавок хрома и фосфора.
5. Двухфазная стальная полоса по п.1, имеющая параллельность менее, чем 0,05 мм.